(57)【要約】      （修正有）【課題】食品の包装体内に残存する酸素により内容物である食品等が酸化し劣化することを防止することができ、かつ十分な酸素吸収性能を安定して発揮できる酸素吸収性フィルムおよび包装材を提供すること。【解決手段】少なくとも基材１０と酸素吸収性コート層２０とアルカリシーラント層３０を順次積層してなる酸素吸収性フィルムにおいて、アルカリシーラント層３０がアルカリ物質を含有することを特徴とする酸素吸収性フィルム。または、基材１０と酸素吸収性コート層２０と中間層とアルカリシーラント層３０を順次積層してなる酸素吸収性フィルム１００。【選択図】図１
2019181897.tif 000002
【特許請求の範囲】
【請求項１】
少なくとも基材と酸素吸収性コート層とアルカリシーラント層を順次積層してなる酸素吸収性フィルムにおいて、前記アルカリシーラント層がアルカリ物質を含有することを特徴とする酸素吸収性フィルム。
【請求項２】
少なくとも基材と酸素吸収性コート層と中間層とアルカリシーラント層を順次積層してなる酸素吸収性フィルムにおいて、前記アルカリシーラント層がアルカリ物質を含有することを特徴とする酸素吸収性フィルム。
【請求項３】
少なくとも基材と酸素吸収性コート層と中間層とアルカリ物質を含有するアルカリコート層と、アルカリ物質を含有しないシーラント層とを順次積層してなることを特徴とする酸素吸収性フィルム。
【請求項４】
前記酸素吸収性コート層が、酸素吸収性物質としてフェノール化合物を少なくとも含むことを特徴とする請求項１〜３のいずれか１項に記載の酸素吸収性フィルム。
【請求項５】
前記酸素吸収性コート層が、酸素吸収性物質としてピロガロール基を有するフェノール化合物を少なくとも含むことを特徴とする請求項１〜４のいずれか１項に記載の酸素吸収性フィルム。
【請求項６】
前記酸素吸収性コート層が、酸素吸収性物質として没食子酸、もしくは没食子酸プロピル、またはその両方を少なくとも含むことを特徴とする請求項１〜５のいずれか１項に記載の酸素吸収性フィルム。
【請求項７】
前記酸素吸収性コート層に含まれる酸素吸収性物質の添加量は、酸素吸収性コート層全体に対して２０ｗｔ％以上６０ｗｔ％以下であることを特徴とする請求項１〜６のいずれか１項に記載の酸素吸収性フィルム。
【請求項８】
前記アルカリシーラント層または前記アルカリコート層が、アルカリ物質として、炭酸ナトリウム、炭酸カリウム、炭酸カルシウム、水酸化カリウム、水酸化マグネシウム、水酸化カルシウム、水酸化ナトリウム、クエン酸三カリウム、クエン酸ナトリウム、クエン酸カルシウム、炭酸水素カリウム、ピロリン酸カリウム、焼成カルシウム、リン酸カリウム、酒石酸ナトリウムから選択される少なくとも１種を含むことを特徴とする請求項１〜７のいずれか１項に記載の酸素吸収性フィルム。
【請求項９】
前記アルカリシーラント層または前記アルカリコート層に含まれるアルカリ物質の添加量は、アルカリシーラント層全体又はアルカリコート層全体に対して１０ｗｔ％以上５０ｗｔ％以下であることを特徴とする請求項１〜８のいずれか１項に記載の酸素吸収性フィルム。
【請求項１０】
請求項１〜９のいずれか１項に記載の酸素吸収性フィルムを含むことを特徴とする包装材。
【発明の詳細な説明】
【技術分野】
【０００１】
本発明は食品、薬剤、医薬品、化粧品、電子部品等に好適に用いられる酸素吸収剤及び酸素吸収性樹脂組成物を有する酸素吸収性フィルム及び包装材に関する。
【背景技術】
【０００２】
食品の包装において包装体内に酸素が存在することにより、内容物である食品等が酸化して、劣化したり、変色したりすることがあった。このような問題を解決するために、上記包装体内の残存酸素を酸素吸収性フィルム等により吸収して除去することが行われている。
【０００３】
これまでに、安全かつ衛生的で、さらに十分な酸素吸収速度を有する酸素吸収性フィルムとして、基材、没食子酸を酸素吸収性物質として用いた酸素吸収性コート層、シーラント層からなる積層構造を有する酸素吸収性フィルムが提案されている（特許文献１参照）。
【０００４】
特許文献１によれば、酸素吸収性コート層は、没食子酸配合層と、アルカリ物質配合層の２層で形成しており、酸素吸収性コート層を塗工した基材とシーラント層を積層することにより、シーラント層側に酸素吸収性物質がブリードアウトすることがなく、また、それ自体で酸素吸収能力を有する包装材料を提供している。
【先行技術文献】
【特許文献】
【０００５】
【特許文献１】特開平１０−１３８４１０号公報
【発明の概要】
【発明が解決しようとする課題】
【０００６】
しかしながら、上記のように没食子酸配合層とアルカリ物質配合層を設けると、塗工直後から没食子酸とアルカリ物質が接触し化学反応が開始され、包装体として使用する際にはすでに酸素吸収能力が失活してしまうという問題があった。
特に、水溶性の樹脂をバインダーとして用いた場合は、没食子酸も水溶性のため溶解し表面積が大きい状態でアルカリ物質と接触するため、反応速度が速くなり、よりこの傾向が大きくなる。
【０００７】
そこで本発明では、包装体として使用する際に十分な酸素吸収性能が安定して発揮することができる酸素吸収性フィルムを提供することを課題とする。
【課題を解決するための手段】
【０００８】
上記課題を解決するために、本発明の第一の発明は、
少なくとも基材と酸素吸収性コート層とアルカリシーラント層を順次積層してなる酸素吸収性フィルムにおいて、前記アルカリシーラント層がアルカリ物質を含有することを特徴とする酸素吸収性フィルムである。
【０００９】
また第二の発明は、
少なくとも基材と酸素吸収性コート層と中間層とアルカリシーラント層を順次積層してなる酸素吸収性フィルムにおいて、前記アルカリシーラント層がアルカリ物質を含有することを特徴とする酸素吸収性フィルムである。
【００１０】
第三の発明は、
少なくとも基材と酸素吸収性コート層と中間層とアルカリ物質を含有するアルカリコート層と、アルカリ物質を含有しないシーラント層とを順次積層してなることを特徴とする酸素吸収性フィルムである。
【００１１】
第四の発明は、
前記酸素吸収性コート層が、酸素吸収性物質としてフェノール化合物を少なくとも含むことを特徴とする請求項１〜３のいずれか１項に記載の酸素吸収性フィルムである。
【００１２】
第五の発明は、
前記酸素吸収性コート層が、酸素吸収性物質としてピロガロール基を有するフェノール化合物を少なくとも含むことを特徴とする請求項１〜４のいずれか１項に記載の酸素吸収性フィルムである。
【００１３】
第六の発明は、
前記酸素吸収性コート層が、酸素吸収性物質として没食子酸、もしくは没食子酸プロピル、またはその両方を少なくとも含むことを特徴とする請求項１〜５のいずれか１項に記載の酸素吸収性フィルムである。
【００１４】
第七の発明は、
前記酸素吸収性コート層に含まれる酸素吸収性物質の添加量は、酸素吸収性コート層全体に対して２０ｗｔ％以上６０ｗｔ％以下であることを特徴とする請求項１〜６のいずれか１項に記載の酸素吸収性フィルムである。
【００１５】
第八の発明は、
前記アルカリシーラント層または前記アルカリコート層が、アルカリ物質として、炭酸ナトリウム、炭酸カリウム、炭酸カルシウム、水酸化カリウム、水酸化マグネシウム、水酸化カルシウム、水酸化ナトリウム、クエン酸三カリウム、クエン酸ナトリウム、クエン酸カルシウム、炭酸水素カリウム、ピロリン酸カリウム、焼成カルシウム、リン酸カリウム、酒石酸ナトリウムから選択される少なくとも１種を含むことを特徴とする請求項１〜７のいずれか１項に記載の酸素吸収性フィルムである。
【００１６】
第九の発明は、
前記アルカリシーラント層または前記アルカリコート層に含まれるアルカリ物質の添加量は、アルカリシーラント層全体又はアルカリコート層全体に対して１０ｗｔ％以上５０ｗｔ％以下であることを特徴とする請求項１〜８のいずれか１項に記載の酸素吸収性フィルムである。
【００１７】
第十の発明は、
請求項１〜９のいずれか１項に記載の酸素吸収性フィルムを含むことを特徴とする包装材である。
【発明の効果】
【００１８】
上記の構成を採用することにより、本発明の酸素吸収性フィルムは、コストが安く、加工性に優れ、さらにアルカリシーラント層内にアルカリ物質を含有することで酸素吸収性コート層との化学反応が徐々に進むことで、酸素吸収機能の持続性が高い包装材を提供することができる。
【図面の簡単な説明】
【００１９】
【図１】本発明に関わる第一の実施形態の酸素吸収性フィルムを示す概略断面図である。
【図２】本発明に関わる第二の実施形態の酸素吸収性フィルムを示す概略断面図である。
【図３】本発明に関わる第三の実施形態の酸素吸収性フィルムを示す概略断面図である。
【発明を実施するための形態】
【００２０】
図１に、本発明における第一の実施形態の酸素吸収性フィルムの概略断面図を示す。図１の酸素吸収性フィルム１００は、基材１０、酸素吸収性コート層２０およびアルカリ物質を含有するアルカリシーラント層３０を含む。
【００２１】
図２に、本発明の第二の実施形態における本実施形態の酸素吸収性フィルムの概略断面図を示す。図２の酸素吸収性フィルム２００は、基材１０、酸素吸収性コート層２０および中間層４０、アルカリシーラント層３０を含む。
【００２２】
図３に、本発明の第三の実施形態における本実施形態の酸素吸収性フィルムの概略断面図を示す。図３の酸素吸収性フィルム３００は、基材１０、酸素吸収性コート層２０および中間層４０、アルカリコート層５０、アルカリ物質を含有しないシーラント層６０を含む。
【００２３】
以下に、本発明において示される各層の材料や機能等について説明する。
【００２４】
（基材）
本発明に用いる基材１０としては、機械的、物理的および化学的等において優れた性質を有し、強度に優れるとともに、耐熱性や防湿性、耐ピンホール性、耐突き刺し性等に優れた樹脂のフィルムないしシートを使用することができる。具体的には、ポリエチレンテレフタレート（ＰＥＴ）、ポリプロピレン（ＰＰ）、ナイロン（登録商標）などのポリアミド（ＰＡ）、ポリエチレンナフタレート（ＰＥＮ）、からなる群から選択される合成樹脂を含む。
【００２５】
また、酸化珪素等の無機物や酸化アルミニウム等の金属酸化物を蒸着したプラスチックフィルム、ポリビニルアルコールや塩化ビニリデン等のガスバリア性組成物をコーティングしたプラスチックフィルム、および、ＭＸＤナイロン等のガスバリア性を有するフィルムを用いることができる。
【００２６】
特には、ガスバリア性に優れるとともに、その経時劣化が少なく、内容物の外包材として用いた際に、外包材を通しての酸素の行き来が少ない事が好ましい。また、ガスバリア性を有するフィルムは酸素吸収性物質の透過性が低い材料で形成することが望ましい。特には、酸化珪素等の無機物を蒸着したプラスチックフィルムが好適である。プラスチックフィルムからなる基材１０上に、プラズマ化学気相成長法で形成された炭素含有酸化珪素からなる蒸着層を１層以上積層したものも、好ましく使用される。
【００２７】
基材１０は、単層であってもよいし、複数層の積層構造を有してもよい。また基材１０は、１０μｍ以上５０μｍ以下の膜厚を有してもよい。前述の範囲内の膜厚を有することにより、良好な加工性および取り扱い性を得ることができる。さらに基材１０は、必要に応じて、可塑剤、酸化防止剤、着色剤、充填材、紫外線吸収剤、帯電防止剤、アンチブロッキング剤などの当該技術において知られている任意の添加剤を含有してもよい。
【００２８】
（酸素吸収性コート層）
酸素吸収性コート層２０は、酸素吸収性物質とコート剤とを含む。コート剤が接着剤の場合、接着剤は、酸素吸収性物質の担持の機能と、酸素吸収性コート層２０に対して基材１０およびアルカリシーラント層３０を接着させる、または基材１０および中間層４０を接着させる機能とを有する。
用いることができる接着剤としては、ポリエステル系接着剤、ポリウレタン系接着剤、
およびポリエーテル系接着剤、アクリル系接着剤、エポキシ系接着剤、エチレン-酢酸ビニル系接着剤、塩化ビニル系接着剤、シリコーン系接着剤、ゴム系接着剤等が挙げられる。接着剤は、特に酸素透過性と水蒸気透過性があるものの方が、酸素吸収性コート層で吸収する酸素量が多くなる点で好ましい。これらの接着剤は、１種類でもいいし、２種類以上を混合させて用いることができる。
【００２９】
酸素吸収性コート層２０に含まれる酸素吸収性物質としては、フェノール化合物が好ましい。フェノール化合物は、没食子酸、アスコルビン酸、カテコール、ヒドロキシ安息香酸等が挙げられる。その中でも、特にピロガロール基を有するフェノール化合物は、酸素吸収に使われる水酸基の数が多く持つ点で好ましい。用いることのできるピロガロール基を有するフェノール化合物として、没食子酸、没食子酸プロピル、没食子酸エチル、没食子酸オクチル等の没食子酸エステルが挙げられる。より好ましくは、没食子酸、没食子酸プロピルである。これらは食品添加物で、比較的コストも安いため、安全で安価な酸素吸収機能を持つ包装材料を提供する事が出来る。
【００３０】
さらに酸素吸収性コート層２０は、必要に応じて、可塑剤、酸化防止剤、着色剤、充填材、紫外線吸収剤などの当該技術において知られている任意の添加剤を含有してもよい。
【００３１】
酸素吸収剤の添加量は、酸素吸収性コート層２０の全質量に対して２０ｗｔ％以上６０ｗｔ％以下添加されている事が好ましい。さらに十分な酸素吸収能力を発現するためには、３０ｗｔ％以上６０ｗｔ％以下添加されている事がより好ましい。２０ｗｔ％未満では吸収する酸素の量が不十分であり、６０ｗｔ％より多いと基材１０とアルカリシーラント層３０、または基材１０と中間層４０との接着力が低くなる。
【００３２】
酸素吸収性コート層の厚みとしては、その塗布量が２ｇ/ｍ２以上８ｇ/ｍ２以下である事が好ましい。２ｇ/ｍ２より薄い場合、酸素吸収量が極端に少なくなる。８ｇ/ｍ２より厚い場合、コート層自体の強度が弱くなる。
【００３３】
酸素吸収性コート層２０に酸素吸収性物質を含有させる理由としては、特に没食子酸類が、酸素吸収能力は高いが熱により劣化する特徴を持つためである。
【００３４】
前記酸素吸収性コート層２０の没食子酸類は、アルカリ物質と水分が存在する環境下で、水酸基が酸素と反応する事で、酸素吸収性を発現する事が知られている。没食子酸類の反応は、ｐＨ８以上で進行する。
【００３５】
（アルカリシーラント層）
アルカリ物質を含有するアルカリシーラント層３０は、加熱時に被着材に対する優れた接着性を示す熱可塑性樹脂を使用することが望ましい。
具体的には、ポリエチレン（ＰＥ）、エチレン−酢酸ビニル共重合体、未延伸ポリプロピレン（ＣＰＰ）などのポリオレフィン、ヒートシール性ポリエステル等のフィルムが使用できる。さらには、酸素透過率が１０００ｃｃ／ｍ・ｄａｙ・ａｔｍ以上あると、吸収される酸素量が多くなる点で好ましい。
【００３６】
アルカリシーラント層３０は、２０μｍ以上２００μｍ以下の膜厚を有してもよい。この範囲内の膜厚を有することにより、良好な密封強度とアルカリシーラント層３０自体の強度（特性、性能等）を得ることができる。
【００３７】
アルカリシーラント層３０は、必要に応じて接着促進剤、可塑剤、酸化防止剤、着色剤、充填材、紫外線吸収剤、帯電防止剤、アンチブロッキング剤などの当該技術において知られている任意の添加剤を含有してもよい。
【００３８】
前記アルカリシーラント層３０に含まれるアルカリ物質としては、水酸化リチウム、水酸化ナトリウム、水酸化カリウム、水酸化カルシウム、水酸化ルビジウム、水酸化ベリリウム、水酸化マグネシウム、水酸化ストロンチウム、水酸化バリウム、炭酸リチウム、炭酸マグネシウム、炭酸カリウム、炭酸水素リチウム、炭酸水素ナトリウム、炭酸水素カリウム、炭酸ナトリウムカリウム、炭酸ナトリウム、炭酸マグネシウムカリウム、リン酸カリウム、リン酸水素カリウム、クエン酸ナトリウム等が挙げられるが、安全面から食品添加物であることが好ましく、さらに熱可塑性の樹脂に練りこめる程度の耐熱性があるものが好ましい。
特に、単体でｐＨ８以上を示す炭酸ナトリウム、炭酸カリウム、炭酸カルシウム、水酸化カリウム、水酸化マグネシウム、水酸化カルシウム、水酸化ナトリウム、クエン酸三カリウム、クエン酸ナトリウム、クエン酸カルシウム、炭酸水素カリウム、ピロリン酸カリウム、焼成カルシウム、リン酸カリウム、酒石酸ナトリウムを用いると、含有させるアルカリ物質を少なくしてコストを下げられる点で、より好ましい。
【００３９】
アルカリシーラント層３０の形成方法としては、熱可塑性樹脂とアルカリ物質を混練させ、Ｔダイ法、もしくはインフレーション法による押出コートラミネートで形成してもよい。また、市販品を酸素吸収性コート層または中間層とドライラミネートで貼り合わせるなど、当該技術において知られている任意の技術によって実施することができる。
【００４０】
アルカリシーラント層３０に含まれるアルカリ物質の添加量は、アルカリシーラント層３０全体に対して１０ｗｔ％以上５０ｗｔ％以下が好ましく、特に３０ｗｔ％以上５０ｗｔ％以下が好ましい。１０ｗｔ％未満では、没食子酸の酸素吸収反応を進行させるには不十分であり、一方で、５０ｗｔ％より多いと、製膜の際に発泡が起きて、製膜するのが難しくなる。
【００４１】
（中間層）
中間層４０は、酸素吸収性物質とアルカリ物質が中間層に移動し徐々に酸素吸収反応させるための層として設けられている。
【００４２】
中間層４０に用いる材料としては、酸素吸収性コート層２０やアルカリシーラント層３０に使用される樹脂と類似の材料を使用することができる。それによって、各層間の接着強度を維持する事が出来ると同時に、酸素吸収性物質とアルカリ物質が中間層４０に移動しやすくなり接触し易くなると考えられる。
【００４３】
上記中間層の厚みは０．１μm以上２０μｍ以下であることが好ましい。０．１μｍ未満であると酸素吸収性コート層とアルカリコート層もしくはアルカリシーラント層の密着強度が低く包装材として使用する際に層間にてはがれてしまう可能性があり、さらには酸素吸収反応が早く進んでしまい、使用時に酸素吸収機能の多くが失われる。また、２０μｍよりも大きいと、酸素吸収性物質とアルカリ物質が接触しにくくなり使用時においても、酸素吸収性反応が発現しない可能性がある。
【００４４】
（アルカリコート層）
アルカリコート層５０は、アルカリ物質とコート剤を含む。コート剤が接着剤の場合、接着剤としては、酸素吸収性コート層２０やアルカリシーラント層３０に使用される熱可塑樹脂と同様の材料を使用することができる。アルカリ物質としては、アルカリシーラント層３０に含まれるアルカリ物質と同様のものを使用することができる。
【００４５】
アルカリコート層５０に含まれるアルカリ物質の添加量は、アルカリコート層５０全体に対して１０ｗｔ％以上５０ｗｔ％以下が好ましく、特に３０ｗｔ％以上５０ｗｔ％以下
が好ましい。１０ｗｔ％未満では、没食子酸の酸素吸収反応を進行させるには不十分であり、一方で、５０ｗｔ％より多いと、中間層４０とシーラント層６０の接着強度が低くなる。アルカリコート層５０は、必要に応じて接着促進剤、可塑剤、酸化防止剤、着色剤、充填材、紫外線吸収剤などの当該技術において知られている任意の添加剤を含有してもよい。
【００４６】
前記アルカリコート層５０は、０．１μｍ以上２０μ以下の膜厚を有していても良い。この範囲内の膜厚を有することにより、良好な密着強度と、コート層自体の強度を得ることが出来る。
【００４７】
（第一の実施形態）
本発明の第一の実施形態である酸素吸収性フィルム１００は、図１に示すように、基材１０に酸素吸収性コート層２０、アルカリシーラント層３０を積層した構成である。酸素吸収性コート層２０およびアルカリシーラント層３０に非水溶性樹脂を用いる事で、水溶性の酸素吸収性物質およびアルカリ物質は、層内において粉体の状態で分散される。その結果、酸素吸収性物質およびアルカリ物質の周囲が樹脂に覆われる事により、酸素吸収性物質とアルカリ物質の接触する面積が小さくなり、加工直後には反応しにくくなる。
【００４８】
一方で、酸素吸収性コート層２０にアルカリ物質を含有するアルカリシーラント層３０を貼り合わせることによって、アルカリシーラント層３０がアルカリ性を示し、徐々に酸素吸収性コート層２０をアルカリ環境下にすることができる。酸素吸収性コート層２０がアルカリ環境下になるに伴い、酸素吸収性物質の酸素吸収反応が徐々に進行する。
【００４９】
（第二の実施形態）
また、本発明の第二の実施形態である酸素吸収性フィルム２００は、図２に示すように、基材１０に酸素吸収性コート層２０、中間層４０、アルカリシーラント層３０を順次積層した構成である。
この構成では、酸素吸収性コート層２０とアルカリ物質を含有するアルカリシーラント層３０とを、その間に設けられた中間層４０で隔てることにより、加工直後の反応が起こり難くなり、酸素吸収機能の失活を抑制する事ができる。一方で、酸素吸収性物質とアルカリ物質が中間層４０に移行し接触する事で、酸素吸収反応は徐々に発現する。
【００５０】
（第三の実施形態）
本発明の第三の実施形態である酸素吸収性フィルム３００は、図３に示すように、基材１０に酸素吸収性コート層２０、中間層４０、アルカリコート層５０もしくはアルカリシーラント層３０、シーラント層６０を順次積層した構成である。シーラント層６０は、アルカリ物質を含有しないシーラントである。
この構成では、酸素吸収性コート層２０と中間層４０、アルカリ物質を含むアルカリコート層５０もしくはアルカリシーラント層３０の３層で酸素吸収性フィルムが構成されている。酸素吸収性コート層２０とアルカリコート層５０を中間層４０で隔てる事で、酸素吸収機能の劣化をより一層抑制する事ができる。一方で、第二の実施形態と同様、酸素吸収性材料とアルカリ物質が中間層４０に移行し接触する事で、酸素吸収反応は発現する。
【００５１】
また上記第一〜第三の実施形態において、基材１０にバリア機能を持たせ、アルカリシーラント層３０あるいはアルカリコート層５０に酸素透過機能を持たせれば、包装材料内の溶存酸素やヘッドスペース内の残存酸素、及び時間経過と共に酸素透過性のある接着剤の端面から進入してくる酸素を、酸素吸収性コート層２０によって吸収し、内容物の酸化劣化を抑制する事が可能になる。
【００５２】
本発明に係る包装材は、上記の酸素吸収性フィルムを含むことを特徴とする。具体的には、包装材の少なくとも一部が、酸素吸収性フィルムで形成される。なお本発明の包装材には、酸素吸収性フィルムの他に、印刷層やバリア層、表面保護層などの機能層を設けてもよい。
【００５３】
本実施形態の包装材の応用例は、たとえば袋、ＭＡ包材、蓋材（トップ材）、シート、チャック付き袋、カバーフィルム、内装段ボールを含む。また、袋形状の包装材は、２枚の酸素吸収性フィルムを、シーラント層３０が内側に配置した状態で周縁部を加熱して貼り合わせることによって形成してもよい。さらに、貼り合わせを行う周縁部に第３のフィルムを介在させて、いわゆる「マチ」付きの袋を形成してもよい。
袋形状の包装材は、矩形、円形、三角形を含む任意の形状を有してもよい。またチャック付き袋として、機械加工によって、袋形状の包装材の開口部に開閉自在の嵌合部を設けたものでもよい。
【００５４】
本実施形態の包装材を用いて包装される物品の例は特に限定しないが、例えば食品・飲料、化粧品、産業資材、医薬品、医療器具、電子機器、文化財を含む。
【実施例】
【００５５】
以下、本発明の具体例を以下の実施例によって具体的に述べるが、本発明はこれらによって限定されるものではない。
【００５６】
＜実施例１＞
厚さ１２μｍの透明蒸着ポリエステルフィルム（凸版印刷製ＧＬフィルム）を基材１０として、ウレタン系コート剤に没食子酸を酸素吸収性物質として３０ｗｔ％添加した酸素吸収性コート層２０を６μｍ設けた。さらに、酸素吸収性コート層２０上に、低密度ポリエチレン樹脂（日本ポリエチレン製「ＬＣ６００Ａ」）に炭酸ナトリウムを３０ｗｔ％添加したアルカリシーラント層３０を厚さ３０μｍで押出コートラミネートにて形成して、酸素吸収性フィルムを作製した。
【００５７】
（酸素吸収性試験）
上記で作製した酸素吸収性フィルムを用いて、全体寸法が横１０ｃｍ×縦１０ｃｍの包装袋を作成し、袋内に１００ｃｃの空気を注入した。５０℃の恒温槽で一定期間保管後の酸素濃度を測定し、初期酸素濃度との差から、それぞれの酸素吸収量を確認した。残存酸素量が１０％以下の場合に「○」、１０％以上の場合に「×」と評価した。
得られた酸素吸収性フィルムの評価結果を表１に示す。
【００５８】
＜実施例２＞
酸素吸収性物質を没食子酸プロピルに変更したことを除いて実施例１の手順を繰り返して、酸素吸収性フィルムを作製した。
得られた酸素吸収性フィルムの評価結果を表１に示す。
【００５９】
＜実施例３＞
厚さ１２μｍの透明蒸着ポリエステルフィルム（凸版印刷製ＧＬフィルム）を基材１０として、上記基材上に、ウレタン系コート剤に没食子酸を酸素吸収性物質として３０ｗｔ％添加した酸素吸収性コート層２０を６μｍ設けた。さらに、酸素吸収性コート層２０上に、中間層４０として低密度ポリエチレン樹脂（日本ポリエチレン製「ＬＣ６００Ａ」）を５μｍと、低密度ポリエチレン樹脂（日本ポリエチレン製「ＬＣ６００Ａ」）に炭酸ナトリウムを３０ｗ％添加したアルカリシーラント層３０を３０μｍ、押出コートラミネートで形成し、酸素吸収性フィルムを作製した。
得られた酸素吸収性フィルムの評価結果を表１に示す。
【００６０】
＜実施例４＞
厚さ１２μｍの透明蒸着ポリエステルフィルム（凸版印刷製ＧＬフィルム）を基材１０とし、上記基材上に、ウレタン系コート剤に没食子酸を酸素吸収性物質として３０ｗｔ％添加した酸素吸収性コート層２０を６μｍ設けた。さらに、酸素吸収性コート層２０上に、中間層４０として低密度ポリエチレン樹脂（日本ポリエチレン製「ＬＣ６００Ａ」）を５μｍと、低密度ポリエチレン樹脂（日本ポリエチレン製「ＬＣ６００Ａ」）に炭酸ナトリウムをアルカリ物質３０ｗｔ％添加したアルカリシーラント層３０を３０μｍと、アルカリ物質を含有しないシーラント層６０として低密度ポリエチレンフィルム１０μｍを、押出コートラミネートにて形成し、酸素吸収性フィルムを作製した。
得られた酸素吸収性フィルムの評価結果を表１に示す。
【００６１】
＜比較例１＞
厚さ１２μｍの透明蒸着ポリエステルフィルム（凸版印刷製ＧＬフィルム）を基材として、上記基材上に、ウレタン系コート剤に酸素吸収性物質として没食子酸３０ｗｔ％とアルカリ物質として炭酸ナトリウム３０ｗｔ％を添加した酸素吸収性コート層を６μｍ設けた。シーラント層として低密度ポリエチレンフィルム３０μｍを、酸素吸収性コート層２０にドライラミネートで貼り合せて、酸素吸収性フィルムを作製した。
得られた酸素吸収性フィルムの評価結果を表１に示す。
【００６２】
＜比較例２＞
厚さ１２μｍの透明蒸着ポリエステルフィルム（凸版印刷製ＧＬフィルム）を基材として、上記基材上に、ウレタン系コート剤に酸素吸収性物質として没食子酸を３０ｗｔ％添加した酸素吸収性コート層６μｍを設けた。更に、ウレタン系コート剤にアルカリ物質として炭酸ナトリウムを３０ｗｔ％添加したアルカリコート層６μｍを設けた。シーラント層として、低密度ポリエチレンフィルム３０μｍとドライラミネートで貼り合せて、酸素吸収性フィルムを作製した。
得られた酸素吸収性フィルムの評価結果を表１に示す。
【００６３】
【表１】
2019181897.tif 000003
【００６４】
表１に示すように、実施例１〜４においては、加工直後の反応は抑制され、フィルムを使用するタイミング（内容物充填時など）で酸素吸収能力を発現している。
一方で、比較例１〜２においては、加工直後に反応を起こし、フィルムを使用するタイミング（内容物充填時など）には酸素吸収能力は失われ、殆ど酸素吸収を示さなかった。これは、比較例１〜２はいずれも酸素吸収性物質とアルカリ物質が直接接触しているため、加工直後から酸素吸収反応が進行したと考えられる。
以上の結果から、本発明の酸素吸収性フィルムは、加工直後の反応を抑制する事によってフィルムを使用するタイミングで十分な酸素吸収機能を安定して発現する事がわかった。
【符号の説明】
【００６５】
１０  基材
２０  酸素吸収性コート層
３０  アルカリシーラント層
４０  中間層
５０  アルカリコート層
６０  シーラント層
１００、２００、３００  酸素吸収性フィルム
【図１】
2019181897.tif 000004
【図２】
2019181897.tif 000005
【図３】
2019181897.tif 000006